(57)【特許請求の範囲】
【請求項１】
基材上に、剥離層、中間層およびインク層をこの順に積層してなる感熱転写媒体であって、
前記インク層が、着色剤、硬化剤、該硬化剤と反応して硬化する第１の樹脂、および前記硬化剤と前記第１の樹脂との反応を阻害する第２の樹脂からなり、前記硬化剤が、イソシアネート系硬化剤、尿素系硬化剤、メラミン系硬化剤、アルデヒド系硬化剤、およびビニルスルホン系硬化剤からなる群から選ばれる少なくとも一種の硬化剤であり、前記第一の樹脂が、アクリル樹脂、アミノ樹脂、セルロース樹脂、エポキシ樹脂、フェノール樹脂、ポリエステル樹脂、およびウレタン樹脂からなる群から選ばれる少なくとも一種の樹脂であり、前記第二の樹脂が、ポリ塩化ビニル系樹脂、オレフィン系樹脂、エポキシ樹脂、およびスチレン系樹脂からなる群から選ばれる少なくとも一種の樹脂であり、
前記中間層が硬化剤および該硬化剤と反応して硬化する樹脂からなり、前記硬化剤が前記インク層用の硬化剤の中から選ばれる少なくとも一種の硬化剤であり、前記樹脂が、アクリル樹脂、アミノ樹脂、およびセルロース樹脂からなる群から選ばれる少なくとも一種の樹脂であり、
前記剥離層が５０〜１５０℃の融点を有するワックスまたは熱可塑性樹脂からなり、かつ、塗布量が０．００５〜０．４ｇ/ｍ２であることを特徴とする感熱転写媒体。
【請求項２】
前記第１の樹脂がポリエステル樹脂であり、前記硬化剤がイソシアネートであり、かつ、前記第２の樹脂がエポキシ樹脂である請求項１記載の感熱転写媒体。
【発明の詳細な説明】
【０００１】
【発明の属する技術分野】
本発明は、耐擦過性に優れた鮮明なカラーの転写パターンを形成することができる感熱転写媒体に関する。
【０００２】
【従来の技術】
情報産業の発展に伴い、各々の情報処理システムに適した記録方法や記録装置が開発されてきている。そのような記録方法の一つとして、感熱記録方法は、使用する装置がコンパクトで、騒音がなく、操作性、保守性にも優れるため、最近広く利用されるようになってきた。この感熱記録方法は、感熱転写媒体を感熱記録ヘッドにより加熱し、転写パターンを被記録媒体に転写して記録を得る方式である。
【０００３】
使用される感熱転写媒体は、以前は、基材上にワックスを主体とするインク層を形成したものが主流だった。しかし、この構造を有する感熱転写媒体で形成された転写パターンは、ワックスが主成分であるため、こすれると転写パターンが消えてしまうことがあり、いわゆる、耐擦過性が劣っていた。その後、耐擦過性を向上させるため、基材上に、剥離層、および樹脂を主体とするインク層を設けた感熱転写媒体が開発された。この剥離層は、インク層を剥離して転写し易くするために設けるものであり、ワックス等を主体としている。また、乾燥時の固形分の単位ｍ2当たりのｇ数（以下、「塗布量」という。）が、一般的に、剥離層中約０．８〜４．０ｇ／ｍ2である。しかし、このタイプの感熱転写媒体で熱転写を行なうと、熱を加えた時に剥離層のワックスがインク層に移行するため、インク層が本来有する耐擦過性が悪化し、所望の耐擦過性を有する転写パターンを形成することができない場合があった。
この欠点を改善するため、剥離層とインク層との間に樹脂を主体とする中間層を設け、剥離層のワックスがインク層に入り込まないようにする構造が開発された。
【０００４】
一方、近年、カラーで転写パターンを形成するカラー印刷が要望されるようになってきた。カラー印刷は、異なる色の転写層を重ねることにより表現するものである。上記中間層を有する構造の感熱転写媒体を使用してカラーの転写パターンを形成すると、下にくる転写層の表面はワックス主体の剥離層であるため、２種類以上の層を重ね合わせた場合、転写パターンの上の層が広がって線が入る、いわゆる「引き」や、下の層の色が広がる、いわゆる「流れ」が発生することがあり、また、いわゆる樹脂タイプの感熱転写媒体で形成される転写パターンに比べて耐擦過性が極めて弱くなることがあるなど、カラー印刷として実用にならない場合があった。
【０００５】
【発明が解決しようとする課題】
本発明は、上記問題点を解決するためになされたもので、鮮明なカラー印刷が可能であると共に、耐擦過性に優れた転写パターンを形成することができる感熱転写媒体を提供することを目的とする。
【０００６】
【課題を解決するための手段】
本発明の感熱転写媒体は、基材上に、剥離層、中間層およびインク層をこの順に積層してなり、前記インク層が、着色剤、硬化剤、該硬化剤と反応して硬化する第１の樹脂、および前記硬化剤と前記第１の樹脂との反応を阻害する第２の樹脂からなり、前記硬化剤が、イソシアネート系硬化剤、尿素系硬化剤、メラミン系硬化剤、アルデヒド系硬化剤、およびビニルスルホン系硬化剤からなる群から選ばれる少なくとも一種の硬化剤であり、前記第一の樹脂が、アクリル樹脂、アミノ樹脂、セルロース樹脂、エポキシ樹脂、フェノール樹脂、ポリエステル樹脂、およびウレタン樹脂からなる群から選ばれる少なくとも一種の樹脂であり、前記第二の樹脂が、ポリ塩化ビニル系樹脂、オレフィン系樹脂、エポキシ樹脂、およびスチレン系樹脂からなる群から選ばれる少なくとも一種の樹脂であり、前記中間層が硬化剤および該硬化剤と反応して硬化する樹脂からなり、前記硬化剤が前記インク層用の硬化剤の中から選ばれる少なくとも一種の硬化剤であり、前記樹脂が、アクリル樹脂、アミノ樹脂、およびセルロース樹脂からなる群から選ばれる少なくとも一種の樹脂であり、前記剥離層が５０〜１５０℃の融点を有するワックスまたは熱可塑性樹脂からなり、かつ、塗布量が０．００５〜０．４ｇ/ｍ２であることを特徴とする。以下、各層および基材について詳細に説明する。
【０００７】
［インク層］
本発明の感熱転写媒体中のインク層は、着色剤、硬化剤、この硬化剤と反応して硬化する第１の樹脂、および、前記第１の樹脂と前記硬化剤との硬化反応を阻害する第２の樹脂を含む。一般的に、硬化剤と反応して硬化する樹脂は、硬化剤と反応して三次元網目構造を形成する。これが硬化反応である。しかし、硬化反応を阻害する樹脂が存在する場合、完全な三次元網目構造が形成されないため、インク層は完全には硬化しない。したがって、剥離層の塗布量が非常に少ないことと、インク層が部分的に熱硬化していることとの相乗効果により、インク層は熱転写した場合でも十分な接着性を有し、重ねて転写した場合に上の転写層が下の転写層と良好に接着するため、カラー印刷時に必要とされる転写パターンの重ね合わせを良好に行うことができる。一方、形成された転写パターンは完全に硬化してはいないが、含有されている樹脂は十分な耐擦過性を有する程度には硬化している。
【０００８】
ａ）着色剤
インク層に含まれる着色剤としては、カーボンブラック系、酸化チタン系、アゾ染料系、アントラキノン系、インジゴイド系、可溶性染料系、硫化系、フタロシアニン系、キノンイミン系、シアニン系、ニトロソ系、ニトロ系、スチルベン系、キノリン系、ピラゾロン系、金属錯塩系、ベンゾキノン系、ナフトキノン系等の従来の染料または顔料が挙げられる。
【０００９】
ｂ）硬化剤と反応して硬化する第１の樹脂
インク層に含まれる、硬化剤と反応して硬化する第１の樹脂としては、アクリル樹脂、アミノ樹脂、セルロース樹脂、エポキシ樹脂、フェノール樹脂、ポリエステル樹脂、ウレタン樹脂等の硬化剤により硬化できる樹脂が挙げられる。これら樹脂は単独または混合して用いることができる。
【００１０】
アクリル樹脂としては、従来のアクリル樹脂を特に制限なく使用することができる。たとえば、ポリアクリルアミド、ポリメチルメタクリレート、ポリブチルメタクリレート、ポリメチルアクリレート、ポリブチルアクリレート、ポリスチレン−２−アクリロニトリル、アクリロニトリル−酢酸ビニル共重合体、アクリロニトリル−塩化ビニル共重合体、アクリロニトリル−スチレン共重合体、アクリロニトリル−塩化ビニリデン共重合体、アクリロニトリル−ビニルピリジン共重合体、アクリロニトリル−メタクリル酸メチル共重合体、アクリロニトリル−アクリル酸ブチル共重合体等のアクリル樹脂が挙げられる。
【００１１】
アミノ樹脂としては、従来のアミノ樹脂を特に制限なく使用することができる。たとえば、メラミン−ホルムアミド樹脂、モノメチロールメラミン樹脂、ジメチロールメラミン樹脂、トリメチロールメラミン樹脂、テトラメチロールメラミン樹脂、ヘキサメチロールメラミン樹脂等のメラミン樹脂、メチル尿素樹脂、エチル尿素樹脂、イソプロピル尿素樹脂、ブチル尿素樹脂、メチロール尿素樹脂、エチロール尿素樹脂、ジメチロール尿素樹脂、ジエチロール尿素樹脂、ジプロピレン尿素樹脂等の尿素樹脂が挙げられる。
【００１２】
セルロース樹脂としては、従来のセルロース樹脂を特に制限なく使用することができる。たとえば、メチルセルロース、エチルセルロース、カルボキシメチルセルロース、カルボキシエチルセルロース、ヒドロキシメチルセルロース、ヒドロキシエチルセルロース、エチルヒドロキシセルロース、エチルヒドロキシエチルセルロース、ヒドロキシプロピルセルロース、ニトロセルロース、酢酸セルロース、酢酸酪酸セルロース、トリ酢酸セルロース等のセルロース樹脂が挙げられる。
【００１３】
エポキシ樹脂としては、従来のエポキシ樹脂を特に制限なく使用することができる。たとえば、ビスフェノールＡ型エポキシ樹脂、ビスフェノールＦ型エポキシ樹脂、フェノールノボラック型またはクレゾールノボラック型エポキシ樹脂、脂環式エポキシ樹脂、水添ビスフェノールＡ型またはＡＤ型エポキシ樹脂、プロピレングリコールグリコキシエーテル、ペンタエリスリトールポリグリシジルエーテル等の脂肪族系エポキシ樹脂、脂肪族もしくは芳香族アミンとエピクロルヒドリンとから得られるエポキシ樹脂、脂肪族もしくは芳香族カルボン酸とエピクロルヒドリンとから得られるエポキシ樹脂、複素環エポキシ樹脂、スピロ環含有エポキシ樹脂、エポキシ変性樹脂、ブロム化エポキシ樹脂等が挙げられる。
【００１４】
フェノール樹脂としては、従来のフェノール樹脂を特に制限なく使用することができる。たとえば、ｐ−フェニルフェノール−ホルムアルデヒド重合体、ｐ−オクチルフェノール−ホルムアルデヒド重合体、ｐ―クミルフェノール−ホルムアルデヒド重合体、ｐ−ｔｅｒｔ−ブチルフェノール−ホルムアルデヒド重合体、ｐ−ノニルフェノール−ホルムアルデヒド重合体、ｐ−シクロヘキシルフェノール−ホルムアルデヒド重合体、ｐ−エチルフェノール−ホルムアルデヒド重合体、ｐ−プロピルフェノール−ホルムアルデヒド重合体、ｐ−アミノフェノール−ホルムアルデヒド重合体、ｐ−ヘキシルフェノール−ホルムアルデヒド重合体、ｐ−ヘプチルフェノール−ホルムアルデヒド重合体、ｐ−オクチルフェノール−アセトアルデヒド重合体、ｐ―フェニルフェノール−アセトアルデヒド重合体、ｐ−ｔｅｒｔ−ブチルフェノール−アセトアルデヒド重合体等のフェノール樹脂が挙げられる。
【００１５】
ポリエステル樹脂としては、従来の飽和または不飽和ポリエステル樹脂を特に制限なく使用することができる。たとえば、ジカルボン酸類またはその誘導体と、ジオール類またはその誘導体とを反応させて得られるポリエステル樹脂等が挙げられる。ジカルボン酸類またはその誘導体としては、テレフタル酸、イソフタル酸、フタル酸、２，５−ジメチルフタル酸、２，６−ナフタレンジカルボン酸、ビフェニルフタル酸、ビス−α，β（２−クロルフェノキシ）エタン−４，４’−ジカルボン酸、蓚酸、マロン酸、コハク酸、グリコール酸、アジピン酸、セバシン酸、１，２−シクロヘキサンジカルボン酸、１，４−シクロヘキサンジカルボン酸、１，３−シクロヘキサンジカルボン酸、１，３−シクロペンタンジカルボン酸、スルホテレフタル酸、５−スルホイソフタル酸、４−スルホフタル酸、４−スルホナフタレン−２，７−ジカルボン酸、スルホ−ｐ−キノリレングリコール、２−スルホ−１，４−ビス（ヒドロキシエトキシ）ベンゼン等のエステル形成性を有するジカルボン酸類またはその誘導体が挙げられる。
【００１６】
ジオール類またはその誘導体としては、エチレングリコール、１，３−プロパンジオール、１，４−ブタンジオール、１，２−プロピレングリコール、ネオペンチルグリコール、ジエチレングリコール、トリメチレングリコール、テトラメチレングリコール、ペンタメチレングリコール、ヘキサメチレングリコール、デカメチレングリコール等炭素数２〜１０のポリメチレングリコール、１，４−シクロヘキサンジメタノール、１，６−ヘキサンジオール、１，３−シクロヘキサンジメタノール、１，２−シクロヘキサンジメタノール、ｐ−キシリレングリコール等の脂肪族ジオール、ハイドロキノン、レゾルシン、２，２−ビス（４−ヒドロキシフェニル）プロパン等の芳香族ジオール、１，４−ジヒドロキシメチルベンゼン等の芳香族環を含む脂肪族ジオール、ポリエチレングリコール、ポリプロピレングリコール等のポリアルキレングリコール（ポリオキシアルキレングリコール）が挙げられる。
【００１７】
ウレタン樹脂としては、従来のウレタン樹脂を特に制限なく使用することができる。たとえば、ポリエステルジオール、ポリエーテルジオール、ポリエステルポリエーテルジオール等のジオール成分とトリレンジイソシアネート、ジフェニルメタンジイソシアネート、ヘキサメチレンジイソシアネート、イソホロンジイソシアネート等のジイソシアネートとを反応させて得られるもの、前記ポリエステルジオール、ポリエーテルジオール、ポリエステルポリオール等と前記ジイソシアネート成分とを反応させて得られる両末端にイソシアネート基を有するプレポリマーと鎖延長剤（ヘキサメチレンジアミン、４，４’−ジアミノジフェニルメタン、イソホロンジアミン等のジアミン、エチレングリコール、プロピレングリコール、１，４−ブタンジオール等のジオール）とを反応させて得られるものが挙げられる。
【００１８】
ｃ）硬化剤
本発明でいう硬化剤とは、樹脂に存在する官能基、たとえば、ヒドロキシル基、グリシジル基、アミド基等と反応し、最終的には三次元網目構造を形成するためのものである。
硬化剤としては、イソシアネート系硬化剤、尿素系硬化剤、メラミン系硬化剤、アルデヒド系硬化剤、ビニルスルホン系硬化剤等が挙げられる。特に、イソシアネート系硬化剤が好ましい。
【００１９】
イソシアネート系硬化剤としては、ヘキサメチレンジイソシアネート、２，４−トリレンジイソシアネート、２，６−トリレンジイソシアネート、キシレンジイソシアネート、イソホロンジイソシアネート、４，４−ジフェニルメタンジイソシアネート、トリフェニルメタントリイソシアネート等が挙げられる。
【００２０】
尿素系硬化剤としては、ジメチロール尿素、ジメチロールエチレン尿素、ジメチロールプロピレン尿素、テトラメチロールアセチレン尿素、４−メトキシ−５−ジメチルプロピレン尿素ジメチロール等が挙げられる。
【００２１】
メラミン系硬化剤としては、メラミンとホルムアルデヒドとを縮合して得られるメチロールメラミン誘導体に、低級アルコールとしてメチルアルコール、エチルアルコール、イソプロピルアルコール等を反応させてエーテル化した化合物、およびそれらの混合物が挙げられる。メチロールメラミン誘導体としては、たとえば、モノメチロールメラミン、ジメチロールメラミン、トリメチロールメラミン、テトラメチロールメラミン、ペンタメチロールメラミン、ヘキサメチロールメラミン等が挙げられる。
【００２２】
アルデヒド系硬化剤としては、ホルムアルデヒド、アセトアルデヒド等が挙げられる。
【００２３】
ビニルスルホン系硬化剤としては、 Ｎ，Ｎ’−メチレン−ビス（ビニルスルホニルアセタミド）エタン、Ｎ，Ｎ’−エチレン−ビス（ビニルスルホニルアセタミド）エタン等が挙げられる。
【００２４】
ｄ）第１の樹脂とその硬化剤との反応を阻害する第２の樹脂
第１の樹脂とその硬化剤との反応を阻害する第２の樹脂とは、樹脂と、その樹脂を硬化するための硬化剤とが反応して三次元網目構造を形成することを妨害する樹脂である。たとえば、
(i)第２の樹脂が、硬化剤、およびこの硬化剤により硬化する第１の樹脂との双方に対して化学的にはまったく反応しないか、または反応性は低いが、硬化剤と、この第１の樹脂との間に入り、三次元網目構造が形成されることを物理的に妨げる樹脂、
(ii)樹脂が硬化剤と反応することにより、硬化剤と第１の樹脂とが反応して三次元網目構造を形成することを妨げる樹脂、および
(iii)第２の樹脂が第１の樹脂と反応することにより、硬化剤と第１の樹脂とが反応して三次元網目構造を形成することを妨げる樹脂
等が挙げられる。(i)の樹脂としては、ポリ塩化ビニル系樹脂、ポリエチレン、ポリプロピレン等のオレフィン系樹脂等が挙げられる。(ii)の樹脂としては、樹脂がアクリル樹脂、セルロース樹脂、アミノ樹脂またはポリエステル樹脂であり、硬化剤がイソシアネート系硬化剤、尿素系硬化剤またはメラミン系硬化剤である場合には、上記エポキシ樹脂や、ポリスチレン樹脂、アクリロニトリルスチレン樹脂、アクリロニトリルブタジエンスチレン樹脂、スチレンブタジエンスチレン樹脂、スチレンイソブチレンスチレン樹脂、スチレン−ホルマリン樹脂、スチレン−マレイミド共重合樹脂、スチレン−マレイン酸共重合樹脂等のスチレン樹脂が挙げられる。また、(iii)の樹脂としては、樹脂がエポキシ樹脂、フェノール樹脂、メラミン樹脂またはウレタン樹脂であり、硬化剤がイソシアネート系硬化剤、尿素系硬化剤またはメラミン系硬化剤である場合、ポリアクリルアミド、ポリスチレン−ジアクリレート、トリシクロデカンジメチロールジアクリレート、トリメチロールプロパントリアクリレート等のアクリル系樹脂、メチルセルロース、カルボキシメチルセルロース、カルボキシエチルセルロース等のセルロース系樹脂、ポリビニルアルコール、ポリビニルブチラール等のポリビニルアルコール系樹脂が挙げられる。
【００２５】
なお、上記「第１の樹脂とその硬化剤との反応を阻害する第２の樹脂」としては、熱硬化性樹脂、熱可塑性樹脂共に利用することができるが、転写パターンの耐擦過性を特に高める必要がある場合には、樹脂の硬化度を上げることが好ましい。また、転写パターンの被転写媒体への接着性を高める必要がある場合には、樹脂の硬化度を下げることが好ましい。
【００２６】
ｅ）その他の成分
インク層は上記以外の成分として、ポリエチレンワックス、マイクロクリスタリンワックス、カルナバワックス等のワックスを含むことが好ましい。これは、平滑紙に対してもボイドがなく、かつ、鮮明な転写パターンを形成するためである。また、紫外線硬化性樹脂を含んでいてもよい。
さらに、インク層には、必要に応じて、クロマン系化合物、フェノール系化合物等の酸化防止剤、ベンゾトリアゾール系化合物、ベンゾフェノン系化合物、４―チアゾリドン系化合物、紫外線吸収性ポリマー等の紫外線吸収剤等を含んでいてもよい。またこの他に、有機および／または無機の微粒子、離型剤、可塑剤、分散剤、赤外線吸収剤、帯電防止剤、消泡剤、レベリング剤等を含んでいてもよい。
【００２７】
ｆ）塗布量と粘度
インク層の塗布量は、０．５〜１０ｇ／ｍ２が好ましい。また、インク層の粘度はかなり高いものでもよく、たとえば、硬化剤と反応して硬化する第１の樹脂、または第１の樹脂とその硬化剤との反応を阻害する第２の樹脂が熱可塑性樹脂である場合、その樹脂の融点より３０℃高い温度での測定値が１０００ｃＰを超えるものであっても何ら問題がない。
【００２８】
［中間層］
中間層は、熱転写時に、剥離層中のワックスがインク層に移行するのを防止するため、剥離層とインク層との中間に設けるものである。
この中間層は転写パターンの耐擦過性を高めるため、また、剥離層と中間層、および中間層とインク層との接着性を確保するため、樹脂を含むことが好ましい。この樹脂は、インク層と同様に、硬化剤と反応して硬化する樹脂であり、その樹脂を硬化させるための硬化剤と併用することが好ましい。樹脂は上記インク層にて述べたものが使用できる。特に、アクリル樹脂、アミノ樹脂およびセルロース樹脂からなる群から選ばれる少なくとも一種の樹脂が好ましい。また、硬化剤も、上記インク層で述べたものが使用できる。
【００２９】
剥離層と中間層、中間層とインク層との接着性をさらに確保するため、上記樹脂に加え、低融点の樹脂を添加してもよい。低融点の樹脂としては、Ｎ−ヒドロキシメチルステアリン酸アミド、ステアリン酸アミド、パルミチン酸アミド、オレイン酸アミド、エチレンビスステアリン酸アミド、メチレンビス水添牛脂脂肪酸アミド、リシノール酸アミド、２−ベンジルオキシナフタレン等のナフトール誘導体、ｐ−ベンジルビフェニル、４−アリルオキシビフェニル等のビフェニル誘導体、１，２−ビス（３−メチルフェノキシ）エタン、２，２’−ビス（４−メトキシフェノキシ）ジエチルエーテル、ビス（４−メトキシフェノキシ）エーテル等のポリエーテル化合物、炭酸ジフェニル、蓚酸ジベンジル、蓚酸（ｐ−メチルベンジル）エステル等のエステル誘導体、ケトン樹脂、アルデヒド樹脂、ロジン樹脂、石油樹脂等が挙げられる。また、必要に応じて、クレー、炭酸カルシウム等の充填剤を添加してもよい。
【００３０】
中間層の塗布量は０．０１〜１．００ｇ／ｍ2が好ましい。０．０１ｇ／ｍ2未満の場合、熱転写時に、剥離層中のワックスがインク層に移行するのを十分に防止することができない。一方、１．００ｇ／ｍ2より大きい場合、形成された転写パターンにおいて、インク層の上にくる中間層が厚すぎて、鮮明な転写パターンを形成することができないからである。
【００３１】
［剥離層］
剥離層は、主に、その上に構成されているインク層と基材との接着力を調節する役割を果たす。たとえば、サーマルヘッドなどによる支持体裏面（剥離層などの層が形成されていない側）からの加熱により、中間層やインク層が基材から剥離しやすくするために設ける層である。
剥離層に含まれる材料は、その融点もしくは軟化点が、通常、５０〜１５０℃、特に６０〜１２０℃の範囲にあるもの、あるいは二種以上の混合によってその範囲になるものが好適に使用される。その材料として、たとえば、ポリエチレンワックス、カルナバワックス、マイクロクリスタリンワックス等のワックス、ポリエチレン系共重合体、ポリ（メタ）アクリル酸エステル類、塩化ビニル系（共）重合体、ポリエステル樹脂等の熱可塑性樹脂が挙げられる。
【００３２】
本発明における剥離層の塗布量は、従来使用されている量よりはるかに少なく、０．００５〜０．４ｇ／ｍ２である。塗布量が０．００５ｇ／ｍ２未満の場合、中間層等の剥離がスムーズにいかず、転写媒体から被転写物への転写が良好に行われない。一方、０．４ｇ／ｍ２を越える場合、カラー印刷時の転写層の重ね合わせを良好に行うことができないからである。特に、０．００５〜０．１ｇ／ｍ２の範囲の塗布量が、被転写物への転写を良好に行い、かつ、重ね合わせの転写を良好に行なう上で好ましい。
【００３３】
剥離層には、前記成分のほかに、必要に応じて本発明の目的を阻害しない範囲で、他の成分を適宜含有させてもよい。たとえば、有機フィラー、アルミナ等の充填剤、熱硬化性アクリル樹脂、エポキシ樹脂等の熱硬化性樹脂、高級脂肪酸、高級アルコール、高級脂肪酸エステル、アミド類、ならびに高級アミン類などが挙げられる。これらを使用する場合には、単独で用いてもよいし、二種以上を併用してもよい。剥離層は、前記成分のほかに、さらに、剥離性を調節するため界面活性剤を含めてもよい。本発明で用いることのできる代表的な界面活性剤としては、ポリオキシエチレン鎖含有化合物等が挙げられる。さらに、無機あるいは有機微粒子（金属粉、シリカゲル等）あるいは、オイル類（アマニ油、鉱油等）を添加してもよい。
【００３４】
［基材］
本発明において使用される基材としては、ポリスルホンフィルム、ポリスチレンフィルム、ポリアミドフィルム、ポリイミドフィルム、ポリカーボネートフィルム、ポリプロピレンフィルム、セロファン、ポリエチレンテレフタレートフィルムのようなポリエステルフィルム、ポリエチレンナフタレートフィルム、トリアセテートフィルム、コンデンサー紙、グラシン紙のような薄葉紙等が挙げられる。特に、ポリエステルフィルムが、価格、機械的強度、寸法安定性、耐熱性等の見地から好ましい。
これらの基材は、通常１〜３０μｍ、好ましくは２〜１５μｍの厚さのものが使用される。また、基材の剥離層等が形成される面の反対側の面に、シリコン樹脂、ポリビニルブチラール樹脂とイソシアネート樹脂との反応生成物等を含む耐熱層を形成することが好ましい。
【００３５】
【発明の実施の形態】
本発明の感熱転写媒体は、以下のようにして製造することができる。
厚さ１〜３０μｍのポリエステルフィルム等の基材の一方の面にカルナバワックス等のワックスを、０．００５〜０．４ｇ／ｍ2の塗布量となるように塗布し、乾燥させて剥離層を形成する。なお、この基材の反対側の面にシリコン樹脂等を含む溶液を、０．１〜０．８ｇ／ｍ2の塗布量となるように塗布し、乾燥させて耐熱層を形成することが好ましい。形成した剥離層上に、アミノ樹脂等の熱硬化性樹脂またはセルロース樹脂、アクリル樹脂等の熱可塑性樹脂を含む溶液を、０．０１〜１．００ｇ／ｍ2の塗布量となるように塗布し、乾燥させて中間層を形成する。形成した中間層上に、所望の色を出すための顔料や染料、アミノ樹脂等の熱硬化性樹脂またはポリエステル樹脂、セルロース樹脂、アクリル樹脂等の熱可塑性樹脂およびこれら樹脂に対応したイソシアネート系または尿素系等の硬化剤、ならびにエポキシ樹脂やポリアクリルアミド等の上記樹脂と硬化剤との反応を阻害する樹脂を含む溶液を、０．５〜１０ｇ／ｍ2の塗布量となるように塗布した後、乾燥させてインク層を形成する。このようにして本発明の感熱転写媒体を製造することができる。なお、前記剥離層、中間層、インク層および耐熱層は、各種ブレードコータ、ロールコータ、エアーナイフコータ、バーコータ、ロッドコータ、ゲートロールコータ、カーテンコータ、ショートドウェルコータ、グラビアコータ、フレキソグラビアコータ等の従来の各種装置を用いて塗布することができる。また、塗布後には、マシンカレンダー、ＴＧカレンダー、スーパーカレンダー、ソフトカレンダー等のカレンダーを用いて仕上げても良い。
【００３６】
【実施例】
［実施例１］
厚さ６μｍのポリエステルフィルムの一方の面に、下記組成（１）の溶液を０．２ｇ／ｍ２の塗布量となる割合で塗布し、乾燥させて耐熱層を形成した。
組成（１）
ダイアロマーＳＰ７１２（シリコン樹脂、大日精化工業製）  ：２０重量％
メチルエチルケトン                ：８０重量％
ついで、上記ポリエステルフィルムの他方の面に、下記組成（２）の溶液を０．０５ｇ／ｍ２の塗布量となる割合で塗布し、乾燥させて剥離層を形成した。
組成（２）
カルナバワックス                                        ：  ５重量％
ポリエチレンワックス                                    ：  ５重量％
トルエン                                                ：９０重量％
上記剥離層上に、下記組成（３）の溶液を０．４ｇ／ｍ２の塗布量となる割合で塗布し、乾燥させて中間層を形成した。
組成（３）
アクリディックＡ８１０−４５                            ：１１重量％
（熱硬化性アクリル樹脂、大日本インキ化学製、固形分４５％）
バーノックＤ８００                                      ：  ３重量％
（イソシアネート、大日本インキ化学製、固形分５０％）
メチルエチルケトン                                      ：８６重量％
ついで、中間層上に下記組成（４）の溶液を塗布量１．３ｇ／ｍ２の塗布量となる割合で塗布し、乾燥させてインク層を形成して、シアンの感熱転写媒体を得た。
組成（４）
シアニンブルー                                          ：１０重量％
ＵＥ−３３８０（ポリエステル樹脂、ユニチカ製）          ：２０重量％
エピコート１００２（エポキシ樹脂、油化シェルエポキシ製）：１０重量％
バーノックＤ８００                                      ：  ５重量％
（イソシアネート、大日本インキ化学製、固形分５０％）
炭酸カルシウム                                          ：  ５重量％
メチルエチルケトン                                      ：５０重量％
この感熱転写媒体では、熱転写時に、インク層に含まれるポリエステル樹脂が硬化剤であるイソシアネートと反応し、三次元網目構造を形成して硬化する。ただし、イソシアネートはエポキシ樹脂とも反応する。すなわち、エポキシ樹脂がポリエステル樹脂とイソシアネート樹脂との反応を阻害するため、ポリエステル樹脂は完全には硬化しない。このため、インク層自体は一部硬化したポリエステル樹脂の接着性により被転写物に良好に接着する。
【００３７】
［実施例２］
実施例１の組成（４）のシアニンブルーをカーミン６Ｂに代えるほかは実施例１と同様にして、マゼンタの感熱転写媒体を得た。
【００３８】
［実施例３］
実施例１の組成（４）のシアニンブルーをクロムイエローに代えるほかは実施例１と同様にして、イエローの感熱転写媒体を得た。
【００３９】
［実施例４］
実施例１の組成（４）のＵＥ−３３８０（ポリエステル樹脂）をプライオーヘン５０１０（フェノール樹脂、大日本インキ化学製）に代えるほかは、実施例１と同様にしてシアンの感熱転写媒体を得た。
【００４０】
［実施例５］
実施例１の組成（４）のＵＥ−３３８０（ポリエステル樹脂）をプライオーヘン５０１０（フェノール樹脂、大日本インキ化学製）に代え、シアニンブルーをカーミン６Ｂに代えるほかは実施例１と同様にして、マゼンタの感熱転写媒体を得た。
【００４１】
［実施例６］
実施例１の組成（４）のＵＥ−３３８０（ポリエステル樹脂）をプライオーヘン５０１０（フェノール樹脂、大日本インキ化学製）に代え、シアニンブルーをクロムイエローに代えるほかは実施例１と同様にして、イエローの感熱転写媒体を得た。
【００４２】
［実施例７］
実施例１の組成（４）のＵＥ−３３８０（ポリエステル樹脂）をスーパーベッカミンＬ８０６−６０（アミノ樹脂、大日本インキ化学製）に代えるほかは、実施例１と同様にしてシアンの感熱転写媒体を得た。
【００４３】
［実施例８］
実施例１の組成（４）のＵＥ−３３８０（ポリエステル樹脂）をスーパーベッカミンＬ８０６−６０（アミノ樹脂、大日本インキ化学製）に代え、シアニンブルーをカーミン６Ｂに代えるほかは実施例１と同様にして、マゼンタの感熱転写媒体を得た。
【００４４】
［実施例９］
実施例１の組成（４）のＵＥ−３３８０（ポリエステル樹脂）をスーパーベッカミンＬ８０６−６０（アミノ樹脂、大日本インキ化学製）に代え、シアニンブルーをクロムイエローに代えるほかは実施例１と同様にして、イエローの感熱転写媒体を得た。
【００４５】
［実施例１０〜１２］
実施例１〜３の組成（３）のアクリディックＡ８１０−４５（熱硬化性アクリル樹脂）をスーパーベッカミンＬ８０６−６０（アミノ樹脂、大日本インキ化学製）に代えるほかは、実施例１〜３と同様にしてシアン、マゼンタ、イエローの感熱転写媒体を得た。
【００４６】
［実施例１３〜１５］
実施例１〜３の組成（３）のアクリディックＡ８１０−４５（熱硬化性アクリル樹脂）をＳＴ−２２２（セルロース樹脂、和信化学製）に代えるほかは、実施例１〜３と同様にしてシアン、マゼンタ、イエローの感熱転写媒体を得た。
【００４７】
［比較例１〜３］
実施例１〜３の組成（４）のエピコート１００２（エポキシ樹脂）に代えてＵＥ−３３８０（ポリエステル樹脂、ユニチカ製）を用いるほかは実施例１〜３と同様にして、それぞれシアン、マゼンタ、イエローの感熱転写媒体を得た。
【００４８】
［比較例４〜６］
剥離層の塗布量を０．５ｇ／ｍ2とするほかは、実施例１〜３と同様にして、それぞれシアン、マゼンタ、イエローの感熱転写媒体を得た。
【００４９】
［評価試験］
サーマルプリンタＮＣＰ−７１０（野崎印刷紙業（株）製）により、実施例１〜１５、比較例１〜６で得られたシアン、マゼンタ、イエローの感熱転写媒体を用いて、フルカラーの転写パターンを形成し、その結果を目視により確認した。その結果を良好を○、不可を×として評価した。
また、擦過試験機（安田精機製作所製）にプラスチック消しゴムを取付け、４．７×１０4Ｐａで同一転写パターン部を擦過した。５００回擦過した後の状態を目視にて確認し、完全に残っているものを○、一部残っているものを△、ほぼ消えているものを×として、耐擦過性を評価した。さらに、擦過試験機（安田精機製作所製）にエチルアルコールを染み込ませた綿板を取付け、２．９×１０5Ｐａで同一転写パターン部を擦過した。５００回擦過した後の状態を目視にて確認し、完全に残っているものを○、一部残っているものを△、ほぼ消えているものを×として、耐溶剤性を評価した。以上の試験結果を表１に示す。
【００５０】
【表１】
0003936423.tif 000002
【００５１】
表１からわかるように、実施例１〜１５で得られた感熱転写媒体を使用した場合、目視でも鮮明で、かつ、耐擦過性および耐溶剤性に優れたフルカラーの転写パターンが得られた。これに対し、樹脂とその硬化剤との反応を阻害する樹脂を含まない比較例１〜３の感熱転写媒体では、フルカラーの転写パターンの形成が不可能であると共に、得られた転写パターンは耐擦過性および耐溶剤性に劣るものであった。これは、比較例１〜３のインク層では、樹脂と硬化剤との反応を阻害する樹脂が存在しないため、樹脂と硬化剤とが完全に三次元網目構造を形成してしまい、インク層は被転写物に対して十分な接着性を有しない。したがって、本来耐擦過性および耐溶剤性に優れる三次元網目構造であっても、インク層の接着性の欠如により積層してフルカラーの転写パターンが形成できず、耐擦過性および耐溶剤性に劣る結果となったと考えられる。
また、ワックスを含む剥離層を０．５ｇ／ｍ2の塗布量で塗布した比較例４〜６の感熱転写媒体では、「引き」や「流れ」が発生して良好なフルカラーの転写パターンを形成することができないと共に、得られた転写パターンは耐擦過性および耐溶剤性に劣るものであった。これは、剥離層の塗布量が多いため、熱転写の際に溶解したワックス成分がインク層へしみ込み、インク層の耐擦過性および耐溶剤性を損なうと共に、インク層の着色剤を本来転写されている位置から流出させるためであると考えられる。
【００５２】
【発明の効果】
本発明の感熱転写媒体によれば、色の重ね合わせを良好に行なうことができるため、「引き」や「流れ」のない鮮明なカラーの転写パターンが形成でき、かつ、得られた転写パターンは耐擦過性に優れたものとすることができる。